(57)【特許請求の範囲】
【請求項１】
立方晶窒化硼素と結合材とを含む複合焼結体であって、
前記立方晶窒化硼素は、前記複合焼結体中に２５体積％以上８０体積％以下含まれ、
前記結合材は、Ｔｉ系化合物群を含み、
前記Ｔｉ系化合物群は、少なくともＴｉを含む化合物を１種以上含むものであって、かつ、少なくとも第１成分と第２成分とを含む２つ以上の成分により構成され、
前記複合焼結体の少なくとも一断面における前記Ｔｉ系化合物群の粒度分布を、横軸を所定の粒径範囲で区分し、縦軸を前記各粒径範囲の粒子が占める割合とする粒度分布曲線で示す場合において、
前記粒度分布曲線は、極大値を２つ以上有する形状を有し、その極大値のうち最大の極大値を示す場合の粒径をｄ1とし、２番目に大きい極大値を示す場合の粒径をｄ2とすると、
前記第１成分は、平均粒径を前記ｄ1とし、
前記ｄ1は、０．０５μｍ以上０．１５μｍ以下であり、
前記第２成分は、平均粒径を前記ｄ2とし、
前記ｄ2は、０．１５μｍ以上０．５μｍ以下である、複合焼結体。
【請求項２】
前記ｄ2は、０．１５μｍ以上０．３μｍ以下である、請求項１記載の複合焼結体。
【請求項３】
前記複合焼結体の少なくとも一断面における前記Ｔｉ系化合物群は、主にＴｉＣxＮy（０≦ｘ≦０．９０、０≦ｙ≦０．９０、０＜ｘ＋ｙ≦０．９０）で構成され、前記第１成分を構成する原子数の比（Ｃ＋Ｎ）／ＴｉをＸ１、前記第２成分を構成する原子数の比（Ｃ＋Ｎ）／ＴｉをＸ２としたときに、Ｘ１／Ｘ２≦０．９５またはＸ２／Ｘ１≦０．９５である、請求項１または２に記載の複合焼結体。
【請求項４】
前記結合材は、前記Ｔｉ系化合物群と、
（ｉ）Ｚｒ、Ｈｆ、Ｖ、Ｃｒ、Ａｌ、Ｗ、およびＣｏからなる群より選ばれる少なくとも一種の元素、
（ｉｉ）前記少なくとも一種の元素と、窒素、炭素、硼素、および酸素からなる群より選ばれる少なくとも一種の元素とからなる化合物、または
（ｉｉｉ）前記化合物の固溶体、
のいずれかにより構成される他の成分を少なくとも一種含む、請求項１〜３のいずれかに記載の複合焼結体。
【請求項５】
前記複合焼結体は、Ｗ、Ｃｏ、およびＷまたはＣｏを含む化合物のいずれかを２質量％以下で含む、請求項１〜４のいずれかに記載の複合焼結体。
【発明の詳細な説明】
【技術分野】
【０００１】
本発明は、立方晶窒化硼素を含む複合焼結体に関する。
【背景技術】
【０００２】
立方晶窒化硼素は、ダイヤモンドに次ぐ高硬度物質であることから、各種の切削工具に用いられている。このような立方晶窒化硼素は、通常、それ単独で用いられるよりも結合材とともに複合焼結体として用いられる。
【０００３】
昨今、被削材や切削条件が多様化していることから立方晶窒化硼素を用いた切削工具に対する要求は高度化しており、とりわけ耐摩耗性と耐欠損性とを両立させることにより長い工具寿命を有することが所望されている。
【０００４】
このような要求に応えるために、立方晶窒化硼素として異なった平均粒径を有する２種以上の粒子成分を用いて複合焼結体を構成することが提案されている（特許文献１〜３）。
【先行技術文献】
【特許文献】
【０００５】
【特許文献１】特表２００８−５１７８６８号公報
【特許文献２】特表２００８−５１７８６９号公報
【特許文献３】特表２００９−５１３４７１号公報
【発明の概要】
【発明が解決しようとする課題】
【０００６】
立方晶窒化硼素として異なった平均粒径を有する２種以上の粒子成分を用いて複合焼結体を構成するという提案によって、ある程度工具寿命を長くすることは期待できるものの、耐衝撃チッピング性と耐クレーター摩耗性とを十分に向上させることはできなかった。
【０００７】
本発明は、このような状況に鑑みなされたものであって、その目的とするところは、耐衝撃チッピング性と耐クレーター摩耗性との両者を十分に向上させることにより工具寿命をさらに長くした複合焼結体を提供することにある。
【課題を解決するための手段】
【０００８】
本発明者は、上記課題を解決するために鋭意検討した結果、焼き入れ鋼の切削において耐衝撃チッピング性と耐クレーター摩耗性への寄与は立方晶窒化硼素よりも結合材の影響が大きく、特に結合材の粒径に大きく影響されるという知見を得、この知見に基づきさらに検討を重ねることにより、ついに本発明を完成させるに至ったものである。
【０００９】
すなわち、本発明の複合焼結体は、立方晶窒化硼素と結合材とを含み、該立方晶窒化硼素は、該複合焼結体中に２５体積％以上８０体積％以下含まれ、該結合材は、Ｔｉ系化合物群を含み、該Ｔｉ系化合物群は、少なくともＴｉを含む化合物を１種以上含むものであって、かつ互いに異なった平均粒径を有する２種以上の粒子成分から構成されることを特徴とする。
【００１０】
ここで、上記Ｔｉ系化合物群は、少なくとも第１成分と第２成分とを含む２つ以上の成分により構成され、上記複合焼結体の少なくとも一断面における該Ｔｉ系化合物群の粒度分布を、横軸を所定の粒径範囲で区分し、縦軸を該各粒径範囲の粒子が占める割合とする粒度分布曲線で示す場合において、該粒度分布曲線は、極大値を２つ以上有する形状を有し、その極大値のうち最大の極大値を示す場合の粒径をｄ1とすると、該第１成分は、平均粒径をｄ1とし、該ｄ1は、０．０５μｍ以上０．１５μｍ以下であることが好ましい。
【００１１】
また、上記粒度分布曲線において、２番目に大きい極大値を示す場合の粒径をｄ2とすると、該第２成分は、平均粒径をｄ2とし、該ｄ2は、０．１５μｍ以上０．５μｍ以下であることが好ましく、０．１５μｍ以上０．３μｍ以下であることがより好ましい。
【００１２】
また、上記Ｔｉ系化合物群は、少なくとも第１成分と第２成分とを含む２つ以上の成分により構成され、上記複合焼結体の少なくとも一断面における該Ｔｉ系化合物群の粒度分布を、横軸を所定の粒径範囲で区分し、縦軸を該各粒径範囲の粒子が占める割合とする粒度分布曲線で示す場合において、該粒度分布曲線は、最小二乗法で複数のガウス分布の和で近似でき、その複数のガウス分布において、ガウス分布曲線で囲まれた領域の面積が最大となるガウス分布を第１ガウス分布とし、その平均値をμ1とする場合、該第１成分は、該第１ガウス分布を示し、その平均粒径はμ1であり、該μ1は、０．０５μｍ以上０．１５μｍ以下であることが好ましい。
【００１３】
また、上記複数のガウス分布において、ガウス分布曲線で囲まれた領域の面積が該第１ガウス分布の次に大きくなるガウス分布を第２ガウス分布とし、その平均値をμ2とする場合、該第２成分は、該第２ガウス分布を示し、その平均粒径はμ2であり、該μ2は、０．１５μｍ以上０．５μｍ以下であることが好ましく、０．１５μｍ以上０．３μｍ以下であることがより好ましい。
【００１４】
また、上記結合材は、上記Ｔｉ系化合物群と、（ｉ）Ｚｒ、Ｈｆ、Ｖ、Ｃｒ、Ａｌ、Ｗ、およびＣｏからなる群より選ばれる少なくとも一種の元素、（ｉｉ）該少なくとも一種の元素と、窒素、炭素、硼素、および酸素からなる群より選ばれる少なくとも一種の元素とからなる化合物、または（ｉｉｉ）該化合物の固溶体、のいずれかにより構成される他の成分を少なくとも一種含むことが好ましい。また、上記複合焼結体は、Ｗ、Ｃｏ、およびＷまたはＣｏを含む化合物のいずれかを２質量％以下で含むことが好ましい。
【００１５】
また、上記複合焼結体の少なくとも一断面における上記Ｔｉ系化合物群は、主にＴｉＣxＮy（０≦ｘ≦０．９０、０≦ｙ≦０．９０、０＜ｘ＋ｙ≦０．９０）で構成され、上記第１成分を構成する原子数の比（Ｃ＋Ｎ）／ＴｉをＸ１、上記第２成分を構成する原子数の比（Ｃ＋Ｎ）／ＴｉをＸ２としたときに、Ｘ１／Ｘ２≦０．９５またはＸ２／Ｘ１≦０．９５であることが好ましい。
【発明の効果】
【００１６】
本発明の複合焼結体は、上記のような構成を有することにより、耐衝撃チッピング性と耐クレーター摩耗性との両者を十分に向上させることにより工具寿命を長くすることができるという優れた効果を有する。
【発明を実施するための形態】
【００１７】
以下、本発明についてさらに詳細に説明する。
＜複合焼結体＞
本発明の複合焼結体は、立方晶窒化硼素と結合材とを含む。このような複合焼結体は、以上の２成分を含む限り他の成分を含んでいてもよく、また使用する原材料や製造条件等に起因する不可避不純物を含み得る。
【００１８】
このような本発明の複合焼結体は、切削工具をはじめとする種々の工具類に使用することができるとともに、各種の産業資材としても有用である。特に本発明の複合焼結体を少なくとも一部に含む切削工具として用いる場合に、本発明の効果が有効に発揮される。
【００１９】
このような切削工具としては、たとえばドリル、エンドミル、ドリル用刃先交換型切削チップ、エンドミル用刃先交換型切削チップ、フライス加工用刃先交換型切削チップ、旋削加工用刃先交換型切削チップ、メタルソー、歯切工具、リーマ、タップ、クランクシャフトのピンミーリング加工用チップなどを挙げることができる。
【００２０】
本発明の複合焼結体は、このような切削工具に用いられる場合、該工具の全体を構成する場合のみに限られるものではなく、その一部（特に切れ刃部等）のみを構成する場合も含まれる。たとえば、超硬合金等からなる基材の切れ刃部のみが本発明の複合焼結体で構成されるような場合も含まれる。
【００２１】
＜結合材＞
本発明の結合材は、Ｔｉ系化合物群を含む限り特に限定されるものではない。このような結合材は、この種の用途に用いられる従来公知の結合材と同様に、基本的には複合焼結体中において立方晶窒化硼素を結合し、切削において優れた耐熱性を発揮するという作用を示すものである。
【００２２】
このような結合材は、本発明の複合焼結体において、２０体積％以上７５体積％以下含まれることが好ましい。より好ましくは、３０体積％以上７０体積％以下であり、さらに好ましくは４０体積％以上７０体積％以下である。結合材の含有割合が２０体積％未満の場合、結合力が不足し耐衝撃チッピング性が低下するとともに、耐熱性が不足し耐摩耗性も低下し、７５体積％を超えると結合材厚みが厚くなり強度が低下し耐摩耗性が低下する。
【００２３】
なお、このような含有割合（体積％）は、原料粉末の含有割合が原則として反映されたものとなるが、走査電子顕微鏡（ＳＥＭ）を用いて、複合焼結体の組織の反射電子像を撮影し、これを画像解析することにより、立方晶窒化硼素と結合材の面積比率を求め、これを体積％とみなすことにより測定することができる。
【００２４】
＜Ｔｉ系化合物群＞
本発明のＴｉ系化合物群は、少なくともＴｉを含む化合物を１種以上含むものであって、かつ互いに異なった平均粒径を有する２種以上の粒子成分から構成されることを特徴とする。すなわち、当該Ｔｉ系化合物群は、化学組成的にはＴｉを含むことを共通の特徴とする複数の化合物（ただし、互いに異なった平均粒径を有する２種以上の粒子成分を含む限り、化学組成的に１種の化合物のみからなる場合を排除するものではない）からなり、粒径的には互いに異なった平均粒径を有する２種以上の粒子成分（粒子群）から構成されることを特徴とする。
【００２５】
ここで、互いに平均粒径を異にする各粒子成分（たとえば、後述の第１成分および第２成分に相当する粒子群）のそれぞれは、同一組成の化合物から構成されていてもよいし、異なる組成の複数の化合物で構成されていてもよい。また、それぞれの粒子群同士を比較すると、構成化合物の種類および比率は同一であってもよいし、異なっていてもよい。
【００２６】
なお、このような少なくともＴｉを含む化合物としては、たとえばＴｉＣ、ＴｉＣＮ、ＴｉＮ、ＴｉＢ2、およびそれらを２種以上含んだ固溶体等を挙げることができる。また、これらの化合物には、Ｔｉの一部をＺｒ、Ｈｆ、Ｖ、Ｃｒ等の元素で置換したものも含まれる。
【００２７】
本発明者の研究によれば、複合焼結体中において結合材を構成する化合物の粒子径を微粒にすると耐衝撃チッピング性（外部から急激な負荷が加えられた場合に生じるチッピングに対する耐性）は向上するが、耐クレーター摩耗性（切削加工時におけるすくい面の耐摩耗性）および靭性は低下するという傾向を示すことが明らかとなり、逆に結合材を構成する化合物の粒子径を粗粒にすると耐クレーター摩耗性および靭性は向上するが耐衝撃チッピング性は低下するという傾向を示すことが明らかとなった。さらに、このような傾向は、Ｔｉ系化合物群の粒径を調整することにより制御できるという知見が得られた。本発明は、このような知見に基づきなされたものであって、結合材としてＴｉ系化合物群を含み、このＴｉ系化合物群が互いに異なった平均粒径を有する２種以上の粒子成分により構成されることにより、耐衝撃チッピング性と耐クレーター摩耗性との両者を飛躍的に向上させることに成功したものであり、これにより工具寿命を極めて長期化することを達成したものである。
【００２８】
このようなＴｉ系化合物群を採用することによって示される上記のような優れた効果は、Ｔｉ系化合物群と他の金属系化合物群とを採用し、これら両者の平均粒径を異にするものを採用すること（この場合Ｔｉ系化合物群の粒径は単一となる）によっては決して得ることはできない。
【００２９】
本発明のＴｉ系化合物群は、より好ましくは、以下のような少なくとも第１成分と第２成分とを含む２つ以上の成分により構成されることが好適である。これにより、上記のような効果がより顕著に示される。
【００３０】
すなわち、上記Ｔｉ系化合物群は、少なくとも第１成分と第２成分とを含む２つ以上の成分により構成され、上記複合焼結体の少なくとも一断面における該Ｔｉ系化合物群の粒度分布を、横軸を所定の粒径範囲で区分し、縦軸を該各粒径範囲の粒子が占める割合とする粒度分布曲線で示す場合において、該粒度分布曲線は、極大値を２つ以上有する形状を有し、その極大値のうち最大の極大値を示す場合の粒径をｄ1とすると、該第１成分は、平均粒径をｄ1とし、該ｄ1は、０．０５μｍ以上０．１５μｍ以下であることが好ましい。また、上記粒度分布曲線において、２番目に大きい極大値を示す場合の粒径をｄ2とすると、該第２成分は、平均粒径をｄ2とし、該ｄ2は、０．１５μｍ以上０．５μｍ以下であることが好ましく、０．１５μｍ以上０．３μｍ以下であることがより好ましい。
【００３１】
一方、上記のような粒度分布曲線が、上記のように極大値を２つ以上有するような形状を有さない場合（すなわち、極大値が一見ひとつしかないように見える形状を有する場合）、該粒度分布曲線を最小二乗法で複数のガウス分布の和で近似し、その複数のガウス分布において、ガウス分布曲線で囲まれた領域の面積が最大となるガウス分布を第１ガウス分布とし、その平均値をμ1とする場合、該第１成分は、該第１ガウス分布を示し、その平均粒径はμ1であり、該μ1は、０．０５μｍ以上０．１５μｍ以下であることが好ましい。また、上記複数のガウス分布において、ガウス分布曲線で囲まれた領域の面積が該第１ガウス分布の次に大きくなるガウス分布を第２ガウス分布とし、その平均値をμ2とする場合、該第２成分は、該第２ガウス分布を示し、その平均粒径はμ2であり、該μ2は、０．１５μｍ以上０．５μｍ以下であることが好ましく、０．１５μｍ以上０．３μｍ以下であることがより好ましい。
【００３２】
ここで、上記ｄ1またはμ1が０．１５μｍを超える場合は微粒の特徴である耐衝撃チッピング性の効果が低下し、０．０５μｍ未満である場合は凝集する傾向があり好ましくない場合がある。
【００３３】
また、上記ｄ2またはμ2が０．１５μｍ未満である場合は粗粒の特徴である耐クレーター摩耗性の効果が低下し、０．５μｍを超える場合は結合材厚みが大きくなり強度が低下する傾向を示すため好ましくない場合がある。該ｄ2またはμ2のより好ましい平均粒径は、上記の通り０．１５μｍ以上０．３μｍ以下である。
【００３４】
なお、上記の第１成分および第２成分の規定をより詳細に説明すると次のようになる。
まず、ＳＥＭ（走査型電子顕微鏡）を用いて複合焼結体の少なくとも一断面を５万倍で写真撮影（反射電子像）し、同時に同視野のＥＤＳ（エネルギー分散型Ｘ線分析法）マッピングを実施する。ＥＤＳにてＴｉが検出された領域をＴｉ系化合物と判断し、反射電子像写真からこの範囲を抽出する。さらに、この範囲から、画像解析ソフト（たとえば、商品名「ＷｉｎＲＯＯＦ」、三谷商事株式会社製）を用いて、Ｔｉ系化合物の個々の粒子を抽出し、その面積（Ｓ）から各粒子の粒径（Ｄ）を、同じ面積を有する円の直径（Ｄ＝２√（Ｓ／π））として算出する。このようにして、Ｔｉ系化合物粒子の粒径を求めることができる。
【００３５】
次いで、上記のようにして求めた各粒子の粒径に基づいて、これを所定の粒径範囲ごとに区分する。この場合、粒径範囲に基づく分割数は、測定した粒子の総数をＮとし、このＮから「１＋（ｌｏｇＮ／ｌｏｇ２）」を算出し、この数値に最も近い整数を分割数とする。また、このようにして分割された各分割幅は「（（測定した粒径の中で最大の粒径）−（測定した粒径の中で最小の粒径））／分割数」を計算した数値とする。なお、データは視野の偏りを防止するために複数の写真を分析するものとする。
【００３６】
そして、上記の分析結果に基づき、粒度分布曲線を作成する。この場合、横軸は、上記で分割した粒径の範囲（すなわち所定の粒径範囲）で区分する。縦軸は「その分割された各粒径範囲の粒子が占める断面中における総面積」を「測定した全ての粒径の総面積」で除することにより、各粒径範囲の粒子が占める割合とする。そして、各粒径範囲ごとにその粒径範囲の粒子が占める割合をプロットすることにより、そのプロットを直線で結ぶと粒度分布曲線が得られる。この場合、各プロットは、三点平均（ある任意の粒径範囲を第１粒径範囲とし、その左右両隣の粒径範囲をそれぞれ第２粒径範囲および第３粒径範囲とすると、第１粒径範囲のプロットは第１粒径範囲の実測値、第２粒径範囲の実測値、および第３粒径範囲の実測値を平均した数値をプロットする方法）により行なうものとする。この粒度分布曲線は、複合焼結体の少なくとも一断面におけるＴｉ系化合物群（を構成する粒子）の粒度分布を示すものとなる。
【００３７】
そして、この粒度分布曲線が極大値を２つ以上有するような形状を有する場合は、その極大値のうち最大の極大値の粒径（その粒径範囲の平均値）をｄ1とし、２番目に大きい極大値の粒径をｄ2とすると、該第１成分は、平均粒径をｄ1とする一群の粒子群となり、該第２成分は、平均粒径をｄ2とする一群の粒子群となる（同様にＮ番目に大きい極大値の粒径をｄNとすると、該第Ｎ成分は、平均粒径をｄNとする一群の粒子群となる）。
【００３８】
一方、この粒度分布曲線が、上記のように極大値を２つ以上有するような形状を有さない場合（すなわち、極大値が一見ひとつしかないように見える形状を有する場合）は、該粒度分布曲線を最小二乗法で複数のガウス分布の和で近似し、その複数のガウス分布において、ガウス分布曲線で囲まれた領域の面積が最大となるガウス分布を第１ガウス分布（その平均値をμ1）とし、次に大きくなるガウス分布を第２ガウス分布（その平均値をμ2）として、該第１成分は、該第１ガウス分布を示し、その平均粒径をμ1とする一群の粒子群となり、該第２成分は、該第２ガウス分布を示し、その平均粒径をμ2とする一群の粒子群となる。
【００３９】
この後者の態様を、より詳しく説明すると次の通りとなる。まず、上記の粒度分布曲線をガウス分布の和と仮定し、最小二乗法で近似して以下の数式（Ｉ）を得る。
【００４０】
【数１】
0005504519.tif 000002
【００４１】
なお、上記式（Ｉ）は、上記のように実測値に基づく粒度分布曲線を数式で形式化したものであり、式（Ｉ）において、ｘ：結合材粒径（Ｔｉ系化合物群）、Ｆ（ｘ，Ａn，μn，σn2）：面積割合、Ａn：比例項（ただしＡn＞０である）、μn：平均値（ただしμn＞０である）、σn2：分散値を示す。
【００４２】
まず、粒度分布曲線において、最大値の粒径を平均値μ1とするガウス分布を求める。このガウス分布は、ガウス分布曲線が当該粒度分布曲線を超えないという条件下で、ガウス分布曲線で囲まれた領域の面積が最大となるものを選択し、これを第１ガウス分布とする。なお、ガウス分布曲線で囲まれた領域とは、ガウス分布曲線と横軸とで囲まれた領域をいう。
【００４３】
次に、当該粒度分布曲線から第１ガウス分布を数学的に差し引いた残余曲線において、最大値の粒径を平均値μ2とするガウス分布を求める。このガウス分布は、ガウス分布曲線が当該残余曲線を超えないという条件下で、ガウス分布曲線で囲まれた領域の面積が最大となるものを選択し、これを第２ガウス分布とする（上記操作をＮ回繰り返すと平均値μNとする第Ｎガウス分布が求められる）。
【００４４】
このようにして、第１ガウス分布を示す第１成分と、第２ガウス分布を示す第２成分とを規定することができる。
【００４５】
さらに、本発明のＴｉ系化合物群は、複合焼結体の少なくとも一断面において、主にＴｉＣxＮy（０≦ｘ≦０．９０、０≦ｙ≦０．９０、０＜ｘ＋ｙ≦０．９０）で構成され、第１成分の（Ｃ＋Ｎ）／Ｔｉの比Ｘ１と第２成分の（Ｃ＋Ｎ）／Ｔｉの比Ｘ２は異なり、Ｘ１／Ｘ２≦０．９５またはＸ２／Ｘ１≦０．９５であることが好ましい。（Ｃ＋Ｎ）／Ｔｉの比が小さいＴｉＣxＮyはより金属的な性質を示すために、複合焼結体中に（Ｃ＋Ｎ）／Ｔｉの比が小さいＴｉＣxＮyが含まれると、複合焼結体の靱性を向上させる効果があるが、この比が小さすぎると耐熱性が低下するおそれがある。このため、（Ｃ＋Ｎ）／Ｔｉの比の異なる結合材を準備し、両者を混在させることにより、靭性と耐熱性を両立することができる。
【００４６】
複合焼結体中の（Ｃ＋Ｎ）／Ｔｉの比は、複合焼結体を薄片に加工し、透過電子顕微鏡(ＴＥＭ)に電子エネルギー損失分光法を組み合わせた、ＴＥＭ−ＥＥＬＳを用いることにより、求めることができる。
【００４７】
＜他の成分＞
本発明の結合材は、Ｔｉ系化合物群とともに、たとえば（ｉ）Ｚｒ、Ｈｆ、Ｖ、Ｃｒ、Ａｌ、Ｗ、およびＣｏからなる群より選ばれる少なくとも一種の元素、（ｉｉ）該少なくとも一種の元素と、窒素、炭素、硼素、および酸素からなる群より選ばれる少なくとも一種の元素とからなる化合物、または（ｉｉｉ）該化合物の固溶体、のいずれかにより構成される他の成分を少なくとも一種含むことが好ましい。これにより、結合材において優れた耐熱性が発揮され、特に焼入鋼の切削加工に優れた複合焼結体を得ることができる。
【００４８】
このような他の成分としては、より具体的には、たとえばＡｌＮ、ＡｌＢ2、Ａｌ2Ｏ3、ＷＣ、ＺｒＮ、ＨｆＣ、およびそれらを２種以上含んだ固溶体を挙げることができる。
【００４９】
＜ＷおよびＣｏ＞
本発明の複合焼結体は、Ｗ、Ｃｏ、およびＷまたはＣｏを含む化合物のいずれかを２質量％以下で含むことが好ましい。このようなＷ、Ｃｏ、およびＷまたはＣｏを含む化合物は、複合焼結体の製造条件に起因して必然的に含まれる可能性があるが、このＷ、Ｃｏ、およびＷまたはＣｏを含む化合物のいずれかが２質量％を超えて複合焼結体中に含まれると、その強度が低下する場合があるからである。これは、Ｗ、Ｃｏ、およびＷまたはＣｏを含む化合物が多量に含まれると脆化するためであると考えられる。
【００５０】
したがって、Ｗ、Ｃｏ、およびＷまたはＣｏを含む化合物のいずれかを２質量％以下で含む場合、Ｗ、Ｃｏ、およびＷまたはＣｏを含む化合物の含有量は可能な限り低くすることが好ましく、さらにＷ、Ｃｏ、およびＷまたはＣｏを含む化合物の含有率を低くすることで焼結工程での粒成長を抑制することができ、上記のような結合材によってもたらされる優れた効果を助長することができる。このため、本発明の複合焼結体は、Ｗ、Ｃｏ、およびＷまたはＣｏを含む化合物の合計含有量が２質量％以下とすることがより好ましい。
【００５１】
なお、Ｗ、Ｃｏ、およびＷまたはＣｏを含む化合物の含有量は、ＩＣＰ（誘導結合プラズマ）分析により求めることができる。
【００５２】
＜立方晶窒化硼素＞
本発明の複合焼結体は、上記の通り、立方晶窒化硼素を２５体積％以上８０体積％以下含むものである。
【００５３】
＜製造方法＞
本発明の複合焼結体は、たとえば以下のようにして製造することができる。すなわち、まず結合材（Ｔｉ系化合物群）用の原料粉末を準備する。これは、該原料粉末をボールミル等の粉砕装置により粉砕することにより得られるが、その粉砕条件として二種以上の異なった条件を採用することにより、異なった平均粒径を有する二種以上の粒子成分として得ることができる。
【００５４】
そのような粉砕条件としては、たとえばボールミルを用いる場合、直径が異なる粉砕用ボールを用いたり、粉砕時間や撹拌速度を変更したりするなどして、種々の条件を設定することができる。
【００５５】
次いで、結合材の原料粉末と別途準備した立方晶窒化硼素の原料粉末とを均一に混合し、所望の形状とした後、真空炉中で一定の加熱処理後、焼結することにより本発明の複合焼結体を得ることができる。
【００５６】
なお、焼結条件としては、たとえば７００〜２０００℃程度の温度で、３〜１０ＧＰａ程度の圧力で、１０〜１２０分程度保持するという条件を採用することができる。
【実施例】
【００５７】
以下、実施例を挙げて本発明をより詳細に説明するが、本発明はこれらに限定されるものではない。
【００５８】
＜実施例１＞
＜結合材の原料粉末の調製＞
Ｔｉの炭化物（平均粒径：５μｍ）、Ｔｉの窒化物（平均粒径：５μｍ）、Ｔｉの炭窒化物（平均粒径：５μｍ）、およびＡｌ粉末（平均粒径：２０μｍ）を、後述の結合材の組成に適合するように選択し、それらを均一に混合した。そして、この混合粉末を真空炉中、１０００℃で３０分間保持した。なお、各成分の配合比率は特に限定されず、従来公知の任意の配合比率を採用することができる。また、結合材として上記の金属種以外の金属（たとえばＺｒ、Ｈｆ等）を含める場合は、たとえばＺｒの窒化物（平均粒子径：５μｍ）やＨｆの炭化物（平均粒子径：５μｍ）を添加することができる。
【００５９】
次いで、上記の粉末を質量比で７：３となるように二分した（Ｎｏ．１は二分せずに使用。そのため、Ｎｏ．１の第２成分は存在しない）。この場合、質量比が大きい方の原料粉末を第１成分用原料粉末とし、小さい方の原料粉末を第２成分用原料粉末とした。
【００６０】
また、異なった平均粒径を有する３種以上の粒子成分により構成する場合は、上記の粉末を質量比で６：３：１、５：３：１：１、５：２：１：１：１などのように分け、質量比が一番大きい原料粉末を第１成分用原料粉末とし、質量比が二番目に大きい原料粉末を第２成分用原料粉末とした。
【００６１】
そして、超硬合金製のボールを用いたボールミルにより第１成分用原料粉末と第２成分用原料粉末とを、それぞれ表１および表２に記載した粉砕条件（回転速度はそれぞれ０．５ｍ／秒）で粉砕した。なお、ここでの回転速度とは、ポット内側の速度を意味する。
【００６２】
【表１】
0005504519.tif 000003
【００６３】
【表２】
0005504519.tif 000004
【００６４】
また、Ｎｏ．３５〜３７の第３成分（Ｔｉ系化合物群を構成する粒子群であって、第１成分および第２成分以外の成分をいう。以下の第４成分および第５成分も同様である）用原料粉末は、ボール径４ｍｍ、粉砕時間４０時間、第４成分用原料粉末は、ボール径８ｍｍ、粉砕時間２５時間、第５成分用原料粉末は、ボール径４ｍｍ、粉砕時間２５時間の粉砕条件（回転速度はそれぞれ０．５ｍ／秒）で粉砕した。
【００６５】
なお、最終的に得られる複合焼結体中における結合材の組成は、Ｎｏ．１〜３７がＴｉＮ、ＴｉＢ2、ＡｌＮ、ＡｌＢ2、Ａｌ2Ｏ3、ＷＣであり、Ｎｏ．３８、４２がＴｉＣＮ、ＴｉＢ2、ＡｌＮ、ＡｌＢ2、Ａｌ2Ｏ3、ＷＣであり、Ｎｏ．３９、４３がＴｉＣ、ＴｉＢ2、ＡｌＮ、ＡｌＢ2、Ａｌ2Ｏ3、ＷＣであり、Ｎｏ．４０、４４がＴｉＮ、ＴｉＢ2、ＡｌＮ、ＡｌＢ2、Ａｌ2Ｏ3、ＷＣ、ＺｒＮであり、Ｎｏ．４１、４５がＴｉＣ、ＴｉＢ2、ＡｌＮ、ＡｌＢ2、Ａｌ2Ｏ3、ＷＣ、ＨｆＣとなるように、上記の原料粉末の配合を調製した。各結合材中、ＴｉＮ、ＴｉＢ2、ＴｉＣ、ＴｉＣＮがＴｉ系化合物群である。
【００６６】
＜加熱処理および焼結＞
別途準備した立方晶窒化硼素用の原料粉末（平均粒径：１μｍ）と上記で準備した結合材の原料粉末（第１成分用原料粉末および第２成分用原料粉末）とを、表３および表４に記載した立方晶窒化硼素の体積％（立方晶窒化硼素含有率）となるような体積割合で均一に混合した。なお、この立方晶窒化硼素と結合材との体積割合は最終的に得られる複合焼結体中における体積割合に等しくなる。
【００６７】
上記の混合は、樹脂製ポットとＺｒＯ2製のボール（ボール径：８ｍｍ）を用いるボールミルにより行なった（回転速度：０．５ｍ／秒、時間：１０時間）。Ｎｏ．１６、１７、３３、３４についてはＷ粉末やＷＣ粉末、Ｃｏ粉末を添加しＷ、Ｃｏ、およびＷまたはＣｏを含む化合物の合計含有量（ＩＣＰによる分析結果として表３および表４中の「Ｗ／Ｃｏ含有量」の欄に記載）を表３および表４に記載した値に調節した。
【００６８】
そして、上記のようにして得られた混合粉末を所望の形状とし、これを真空炉中で１０００℃で２０分間保持し、脱ガスした。
【００６９】
引き続き、４〜６ＧＰａの圧力で、１４００℃、６０分間焼結することにより、各複合焼結体を作製した（Ｎｏ．１〜４５）。なお、このようにして作製された複合焼結体の表面を研磨後、ＳＥＭ（走査型電子顕微鏡）を用い、反射電子像の観察を行なったところ、結合材中のマトリックス中に立方晶窒化硼素が分散し、結合材が連続な組織となっていることが確認できた。このような組織は、弗硝酸が蒸発しない密封容器中で弗硝酸により結合材を溶解すると、立方晶窒化硼素は弗硝酸に溶解しないため、複合焼結体が有する元の形状を保持できなくなることを示している。
【００７０】
そして、各複合焼結体について、上記で既に説明した方法によりＴｉ系化合物群の粒度分布を示す粒度分布曲線を作成し、その極大値の数を確認した。そして、その極大値の数に応じて上記のそれぞれの方法に基づき、Ｔｉ系化合物群の第１成分および第２成分の平均粒径を求めた。その結果を表３および表４に示す。また、Ｎｏ．３５〜３７の第３成分の平均粒径は０．２μｍ、第４成分の平均粒径は０．３５μｍ、第５成分の平均粒径は０．４μｍであった。
【００７１】
＜切削試験＞
上記のようにして作製された各複合焼結体を用いて、切削工具（ＩＳＯ型番：ＣＮＧＡ１２０４０８）を成形した。この切削工具中における各複合焼結体の配置は、頂角を８０°とする１辺が２ｍｍの二等辺三角形である三角柱状の形状のものが各コーナー部に計２個配置されている。
【００７２】
そして、この切削工具を用いて以下の切削条件により切削試験（断続切削）を行なった。その結果を表３および表４に示す。結果は、断続切削により欠損するまでの時間を表わしており、時間が長いもの程、工具寿命が長くなることを示す。
【００７３】
切削速度：Ｖ＝１８０ｍ／ｍｉｎ．
切り込み：ｄ＝０．１５ｍｍ
送    り：ｆ＝０．２ｍｍ／ｒｅｖ．
湿式乾式：乾式（ＤＲＹ）
被削材  ：浸炭焼入鋼ＳＣＭ４１５（ＨＲＣ６２）
軸方向にＶ字形状の５本の溝有り。
【００７４】
【表３】
0005504519.tif 000005
【００７５】
【表４】
0005504519.tif 000006
【００７６】
表３および表４より明らかなように、本発明の実施例（Ｎｏ．２〜１０、１２〜１４、１６〜２６、２８〜３１、３３〜４５）の複合焼結体は、比較例（Ｎｏ．１、１１、１５、２７、３２）に比べて欠損するまでに要する時間が長く、明らかに工具寿命が延長されていることが確認できた。これは、耐衝撃チッピング性と耐クレーター摩耗性との両者が十分に向上された結果であると考えられる。
【００７７】
より具体的には、第１成分の平均粒径が０．０５μｍ以上０．１５μｍ以下である試料Ｎｏ．３〜５、１９〜２１は、第１成分の平均粒径がこの範囲を外れる試料Ｎｏ．２、６、１８、２２に比し、工具寿命が長くなっているが、これは結合材に含まれるＴｉ系化合物群を微粒にすることによって得られる耐衝撃チッピング性の向上が寄与したものと考えられる。なお、試料Ｎｏ．２、１８のように第１成分の平均粒径が０．０５μｍ未満になると第１成分の凝集が多く発生することで組織が不均一となるため上記のような効果が得られなくなると考えられる。
【００７８】
一方、第２成分の平均粒径が０．１５μｍ以上０．５μｍ以下である試料Ｎｏ．４、８〜９、２０、２４〜２５は、第２成分の平均粒径がこの範囲を外れる試料Ｎｏ．７、１０、２３、２６に比し、工具寿命が長くなっているが、これは結合材を粗粒にすることによって得られる耐クレーター摩耗性および靭性の向上が寄与したものと考えられる。さらに、第２成分の平均粒径が０．１５μｍ以上０．３μｍ以下である場合（試料Ｎｏ．４、８、２０、２４）は、より一層上記の効果が高まる。なお、試料Ｎｏ．１０、２６のように第２成分の平均粒径が０．５μｍを超えると結合材厚みが大きくなり強度が低下したため上記のような効果が得られなくなると考えられる。
【００７９】
また、試料Ｎｏ．１１〜１５、２７〜３２を比較すれば明らかなように、立方晶窒化硼素の含有率を本発明の範囲内としたものは、該範囲を外れるものに比し、工具寿命が長くなっていることを確認できた。すなわち、立方晶窒化硼素の含有率が高くなることにより結合材の含有割合が２０体積％未満となる試料Ｎｏ．１５、３２は、結合力が不足し耐衝撃チッピング性が低下した結果であると考えられ、一方、立方晶窒化硼素の含有率が低くなることにより結合材の含有割合が７５体積％を超える試料Ｎｏ．１１、２７は、結合材厚みが大きくなり強度が低下し耐摩耗性が低下した結果であると考えられる。
【００８０】
また、試料Ｎｏ．４、１６〜１７、２０、３３〜３４を比較すれば明らかなように、Ｗ、Ｃｏ、およびＷまたはＣｏを含む化合物の合計含有量が２質量％以下のものは２質量％を超えるものに比べ、工具寿命が長くなることが確認できた。  Ｗ、Ｃｏ、およびＷまたはＣｏを含む化合物を低減することで結合材の粒成長が抑制され、２種類以上の粒度分布をもつ本結合材の効果がより顕著に現れたものと考えられる。
【００８１】
さらに、試料Ｎｏ．４、２０、３８、３９、４３、４４を比較すれば明らかなように、２種類以上の粒度分布をもつ本結合材の効果がＴｉＣＮ、ＴｉＮ、ＴｉＣの全てのＴｉ系化合物で確認され、また、試料Ｎｏ．４０、４１、４４、４５より上記のＴｉ系化合物群以外の金属（たとえばＺｒ、Ｈｆ等）を含める場合においても同様に２種類以上の粒度分布をもつ本結合材の効果が確認された。
【００８２】
＜実施例２＞
（Ｃ＋Ｎ）／Ｔｉの比が小さくなるように実施例１で用いた原料粉末であるＴｉの炭化物（平均粒径：５μｍ）、Ｔｉの窒化物（平均粒径：５μｍ）、Ｔｉの炭窒化物（平均粒径：５μｍ）、およびＡｌ粉末（平均粒径：２０μｍ）に加えＴｉの粉末を選択し、それらを均一に混合した。そして、この混合粉末を真空炉中、１０００℃で３０分間保持した。また、結合材として上記の金属種以外の金属（たとえばＺｒ、Ｈｆ等）を含める場合は、たとえばＺｒの窒化物（平均粒子径：５μｍ）やＨｆの炭化物（平均粒子径：５μｍ）を添加することができる。
【００８３】
上記原料粉末を用いることを除き、実施例１と同様にして複合焼結体を作製した（Ｎｏ．４６〜５７）。なお、第１成分用原料粉末は、ボール径４ｍｍ、粉砕時間７０時間とし、第２成分用原料粉末は、ボール径８ｍｍ、粉砕時間４０時間とする粉砕条件（回転速度はそれぞれ０．５ｍ／秒）で原料粉末の粉砕を行なった。
【００８４】
最終的に得られる複合焼結体中における結合材の組成は、Ｎｏ．４６〜４９、５４〜５７がＴｉＮ、ＴｉＢ2、ＡｌＮ、ＡｌＢ2、Ａｌ2Ｏ3、ＷＣであり、Ｎｏ．５０〜５３がＴｉＣＮ、ＴｉＢ2、ＡｌＮ、ＡｌＢ2、Ａｌ2Ｏ3、ＷＣとなるように、上記の原料粉末の配合を調製した。各結合材中、ＴｉＮ、ＴｉＢ2、ＴｉＣＮがＴｉ系化合物群である。
【００８５】
そして、実施例１と同様にして粒度分布の測定、切削試験を行なった。また、複合焼結体中の（Ｃ＋Ｎ）／Ｔｉの比は、複合焼結体を薄片に加工し、透過電子顕微鏡（ＴＥＭ）に電子エネルギー損失分光法を組み合わせた、ＴＥＭ−ＥＥＬＳを用いて測定した。その結果を表５および表６に示す。なお、本実施例におけるＴｉ系化合物群は、いずれも主にＴｉＣxＮy（０≦ｘ≦０．９０、０≦ｙ≦０．９０、０＜ｘ＋ｙ≦０．９０）で構成されるものである。
【００８６】
【表５】
0005504519.tif 000007
【００８７】
【表６】
0005504519.tif 000008
【００８８】
表５および表６より明らかなように、第１成分の（Ｃ＋Ｎ）／Ｔｉの比Ｘ１と第２成分の（Ｃ＋Ｎ）／Ｔｉの比Ｘ２が、Ｘ１／Ｘ２≦０．９５またはＸ２／Ｘ１≦０．９５のときに工具寿命が長くなっている。これは、（Ｃ＋Ｎ）／Ｔｉの比が小さいＴｉＣxＮyと（Ｃ＋Ｎ）／Ｔｉの比が大きいＴｉＣxＮyが混在することにより靭性と耐熱性が両立され、寿命が向上したと考えられる。
【００８９】
以上のように本発明の実施の形態および実施例について説明を行なったが、上述の各実施の形態および実施例の構成を適宜組み合わせることも当初から予定している。
【００９０】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。